(57)【要約】      （修正有）【課題】生活ごみを選別してプラスチック類をリサイクルできる選別方法を提供する。【解決手段】生活ゴミを選別する過程と、鉄金属を分離する過程と、近赤外線センサーによるプラスチック類のＰＥ、ＰＰ、ＰＳ、ＰＥＴを種類別で選別する過程と、軽量プラスチック類を分類するための風力選別過程と、風力選別過程で選別される軽量プラスチック類からアルミニウムカンなどを選別する過程と、軽量プラスチック類を破砕する過程と、破砕された軽量プラスチック類を水槽で比重差を利用してＰＥ、ＰＰと、一部ＰＳ及びＰＥＴとＰＶＣを選別する過程と、分離されたＰＥ、ＰＰ、ＰＳ、ＰＥＴ、ＰＶＣの一部と全量ＰＶＣを別に脱水する過程と、脱水されたＰＥ、ＰＰ、ＰＳ、ＰＥＴ、ＰＶＣの混合プラスチックを乾燥する過程と、乾燥されたＰＥ、ＰＰ、ＰＳ、ＰＥＴ、ＰＶＣを静電選別機を利用してＰＥ、ＰＰ、ＰＳ、ＰＥＴとＰＶＣを選別する過程とで構成される。【選択図】図１
2011110932.tif 000002
【特許請求の範囲】
【請求項１】
生活ごみをバリ選別機を利用してフィルム、土砂、砂などを選別する過程と、
ガラス瓶、纎維類、固形プラスチック類を手選別する過程と、
第１磁力選別機を通過しながら鉄金属カンを選別する過程と、
第１磁力選別機を通過したごみがＰＥＴをセンシングする近赤外線センサーが形成された近赤外線選別装置のチェンバーを通過しながらＰＥＴだけを選別する過程と、
チェンバーに移送されるごみがＰＰだけをセンシングする近赤外線センサーが形成されたチェンバーを通過しながらＰＰだけを選別する過程と、
チェンバーに移送されるごみがＰＳだけをセンシングする近赤外線センサーが形成されたチェンバーを通過しながらＰＳだけ選別する過程と、
チェンバーに移送されるＰＥだけをセンシングする近赤外線センサーが形成されたチェンバーを通過しながらＰＥだけを選別する過程と、
ＰＥＴ、ＰＰ、ＰＳ、ＰＥが選別されたごみが風力選別装置を通過しながら異物（残余土砂、砂など）と、重量物（固形プラスチック）と、軽量物{混合プラスチック類（ＰＥ、ＰＰ、ＰＳの一部）と、ＰＶＣ、かん類}と、超軽量物（フィルムなど）のごみが風力によって飛散されながら重さによって落下距離別に分離して排出されて軽量物｛混合プラスチック類（ＰＥ、ＰＰ、ＰＳの一部）と、ＰＶＣ、かん類｝を選別する過程と、
上記軽量物を第２磁力選別装置に移送して混合プラスチック類とかん類（鉄金属カン、アルミニウムかん）を分離する過程と、
上記第２磁力選別装置で排出された混合プラスチック類（ＰＥ、ＰＰ、ＰＳの一部と、ＰＶＣ）を破砕する過程と、
破砕された混合プラスチック類（ＰＥ、ＰＰ、ＰＳの一部と、ＰＶ）を濕式比重差選別方法の水で各プラスチックの比重の差によってプラスチックをＰＥ、ＰＰ、ＰＳ、ＰＶＣで選別する過程と、
比重の差によって選別されたプラスチック（ＰＥ、ＰＰ、ＰＳ）と混合プラスチック類（少量のＰＥ、ＰＰ、ＰＳとＰＶＣ一部）を脱水する過程と、
脱水された上記プラスチックと混合プラスチック類を乾燥する過程と、
乾燥されたプラスチックと混合プラスチック類を停電選別機でＰＥ、ＰＰ、ＰＳとＰＶＣを最大限に選別する過程を通じてリサイクルすることができるプラスチックを選別することができることを特徴とするリサイクルプラスチック選別方法。
【請求項２】
バリ選別機のバリによってフィルム、纎維類、かん類、重量物がバリ選別機の上方向または下方向に選別されるように構成されることを特徴とする、請求項１に記載のリサイクルプラスチック選別方法。
【請求項３】
第１磁力選別機は鉄金属カンを別に選別するように構成されることを特徴とする、請求項１に記載のリサイクルプラスチック選別方法。
【請求項４】
近赤外線選別機はプラスチック（ＰＥＴ、ＰＰ、ＰＳ、ＰＥ）中、一種類ずつをセンシングすることができるように構成されてＰＥＴがセンシングされるチェンバーを通過する時、ＰＥＴだけが選別されて、同じ方法でＰＰがセンシングされるチェンバーを通過する時、ＰＰだけが選別されて、ＰＳがセンシングされるチェンバーを通過する時、ＰＳだけが選別されて、ＰＥがセンシングされるチェンバーを通過する時、ＰＥだけが選別されて、上記各プラスチックをセンシングすることと同時にエア噴射が実施されてエア噴射力によって分離するように構成されることを特徴とする、請求項１に記載のリサイクルプラスチック選別方法。
【請求項５】
風力選別装置のチェンバーは多くの間で構成されて各チェンバーごとに送風機によって風力を提供する送風口が形成されて風力に飛散するごみに最後まで同じ風力を提供して純粋な重さによって落下するように構成されることを特徴とする、請求項１に記載のリサイクルプラスチック選別方法。
【請求項６】
第２磁力選別機はベルトで連結された電磁石ロールが高速で回転することによって形成される磁界の渦流によってアルミニウムカンが弾かれて分離するように形成されることを特徴とする、請求項１に記載のリサイクルプラスチック選別方法。
【請求項７】
湿式比重選別装置の水槽は第１と第２の隔室で構成されて第１隔室に水が収容されて撹拌櫓が形成されて水と一緒に混合プラスチックを撹拌して混合プラスチックが迅速に上、下比重の排列するように構成されて、水に上、下に配列された混合プラスチックの比重が一番小さいプラスチック（ＰＰ、ＰＳ、ＰＥ）から第１隔室のあふれる水と一緒に第２隔室に移送されて第２隔室の上部分に形成される排出口で排出されて第１隔室の比重別で上、下配列されて第１隔室の下に位置する一番重いＰＶＣが第１隔室の下に形成された排出口で排出されることを特徴とする、請求項１に記載のリサイクルプラスチック選別方法。
【請求項８】
乾燥過程において、乾燥させるために形成された撹拌槽によって撹拌され、エア噴射配管に流入される常温の風力によって乾燥するように構成されて風力と撹拌によって発生するほこりなどはサイクロンを通じて集塵することができるように構成されることを特徴とする、請求項１に記載のリサイクルプラスチック選別方法。
【請求項９】
乾燥された混合プラスチックはほこり放出を防止するために送風機の風力で閉鎖管を通じて移送されるように構成されることを特徴とする、請求項１に記載のリサイクルプラスチック選別方法。
【請求項１０】
静電気選別機はチェンバー内に設置され、チェンバーに流入される混合プラスチックが振動する振動板に流入されて振動によって停電状態を形成して陽極板と陰極板を通過する時、プラスチック（ＰＰ、ＰＳ、ＰＥ）は陰極板でＰＶＣは陽極板に移動しながら分離して生活ごみの混合プラスチック類でＰＶＣを分離することを特徴とする、請求項１に記載のリサイクルプラスチック選別方法。
【発明の詳細な説明】
【技術分野】
【０００１】
本発明は産業用ごみを排除した生活ごみのリサイクルごみの選別方法に関し、特に生活ごみの中でＰＥ、ＰＰ、ＰＳ、ＰＥＴ、ＰＶＣ、ビニールなどをリサイクルすることができるＰＥ、ＰＰ、ＰＳ、ＰＥＴをＰＶＣ、ビニールと分離するための方法であり、コンベヤーを通じて流入される生活ごみをバリ（ＢａｌｌｉｓＴｉＣ）選別機を利用してビニールシート、フィルム、土砂、砂が分離する過程と、纎維、布などを手選別する過程と、フィルム、纎維類などの分離されたごみが第１磁力選別機を通過しながら金属かんが分離される過程と、ビニールシートとフィルムと、鉄金属が分離されたごみが近赤外線センサーが適用されるチェンバーを通過しながらＰＥ、ＰＰ、ＰＳ、ＰＥＴが選別される過程と、ＰＥ、ＰＰ、ＰＳ、ＰＥＴが選別されたごみは風力選別装置を通過しながら風力によって飛散されながら重さ差によって落下距離別で選別される過程と、風力選別装置で選別された軽量物（近赤外線選別過程で選別することができなかったＰＥ、ＰＰ、ＰＳ、ＰＥＴの一部とＰＶＣが混合されたプラスチック類（以下、混合プラスチックという）、アルミニウムかん、少量の鉄金属かんなどが永久磁石ドラムを高速で回転して力強い移動磁界を形成する第２磁力選別機を通過しながらアルミニウムカンを弾かれて選別する過程と、上記混合プラスチックを破砕する過程と、破砕された混合プラスチックの種類別の固有の比重の差によって選別する過程と、比重の差で選別されることができなかった混合プラスチックを別に脱水する過程と、脱水された混合プラスチックを乾燥する過程と、乾燥された混合プラスチックを摩擦によって発生する静電気選別機を通過させて最後にＰＥ、ＰＰ、ＰＳ、ＰＥＴを分離して少量残っているＰＥ、ＰＰ、ＰＳ、ＰＥＴとＰＶＣに選別される選別過程で構成されるリサイクルプラスチックの選別方法に関する。
【背景技術】
【０００２】
一般的に生活ごみはアパートのように共同住居では分別がよくされているが、独立住宅などでは分別収集が容易ではなく、混合プラスチック類に色々なごみが混合（混合プラスチック、紙屑、鉄金属カン、アルミニウムかん、ガラス瓶、少量の纎維類など）されたまま収集される問題点がある。
【０００３】
上記のような生活ごみを分別して収集された混合プラスチックでまたリサイクルプラスチックを選別する時、肉眼で混合プラスチックとリサイクルプラスチック（ＰＰ、ＰＥ、ＰＳ、ＰＥＴ）を完全に分別するのが容易ではなく、これを手選別する時、悪臭など作業環境のため作業性を進めにくい問題点がある。
【発明の概要】
【発明が解決しようとする課題】
【０００４】
本発明は生活ごみ（混合プラスチック、少量の鉄金属カン、アルミニウムかん、ガラス瓶、纎維類、固形プラスチックなど）をバリ選別機を利用してフィルム、少量のガラス瓶、少量の土砂及び砂、プラスチックに附着している土砂及び砂などを選別する過程と、纎維類及び固形プラスチックを手選別する過程と、鉄金属カンが第１磁力選別機を通過しながら選別される過程と、混合プラスチック類（ＰＥ、ＰＰ、ＰＳ、ＰＥＴとＰＶＣ）がＰＥＴだけをセンシングする近赤外線センサーが設置されたチェンバーと、ＰＰだけをセンシングする近赤外線センサーが形成されたチェンバーと、ＰＳだけをセンシングする近赤外線センサーが形成されたチェンバーを通過しながらＰＥＴ、ＰＰ、ＰＳ、ＰＥをそれぞれ別に選別する近赤外線選別過程と、近赤外線選別過程で選別されることができなかった混合プラスチック類（ＰＥ、ＰＰ、ＰＳ、ＰＥＴの一部とＰＶＣ）が風力選別機を通過しながら上記混合プラスチックに附着している土砂、砂などと、軽量物（ＰＥ、ＰＰ、ＰＳ、ＰＥＴの一部と ＰＶＣ）と、重量物（固形プラスチック）と少量の超軽量物（フィルムなど）が風力によって飛散しながらプラスチックの重量別に選別される過程と、上記風力によって分離する軽量物（ＰＥ、ＰＰ、ＰＳ、ＰＥＴの一部とＰＶＣ、鉄金属カン、アルミニウムかん）が磁界による渦流と磁力を形成する第２磁力選別機を通過しながらアルミニウムカンは磁界渦流によって弾けさせられながら分離排出して混合プラスチック類（ＰＥ、ＰＰ、ＰＳ、ＰＥＴの一部とＰＶＣ）が分離されてコンベヤーに移動されて、鉄金属カンが分離排出される過程と、上記風力によって分された混合プラスチック類（ＰＥ、ＰＰ、ＰＳ、ＰＥＴの一部とＰＶＣ）を破砕する過程と、破砕された混合プラスチック（ＰＥ、ＰＰ、ＰＳ、ＰＥＴの一部とＰＶＣ）を各プラスチックの比重の差によってリサイクルプラスチック（ＰＥ、ＰＰ、ＰＳ、ＰＥＴ）を選別する過程（比重が格段に大きいＰＶＣをリサイクルプラスチックで分離する過程）と、比重の差の選別で選別されることができなかった混合プラスチック類（ＰＥ、ＰＰ、ＰＳ、ＰＥＴ、ＰＶＣ）を脱水する過程と、脱水された混合プラスチックを乾燥する過程と、乾燥された混合プラスチックを停電選別機を通過させながらＰＶＣとＰＥ、ＰＰ、ＰＳ、ＰＥＴを分離する多い過程を通じて混合プラスチックで最大限にＰＶＣを分離するリサイクルプラスチック選別方法を提供するのに目的がある。
【発明の效果】
【０００５】
本発明によるリサイクルプラスチック選別方法は生活ごみでリサイクルすることができるプラスチック類を選別してリサイクルすることができるようにすることで資源の収入を代替することができて外貨の浪費を防止することができ、再生産に必要な生産費の節減と投入される人力を減らすことができるので人件費を節減することができるし、廃棄物再生産産業に採算性を好転させて地下に死藏されて自然を毀損させるとか混合プラスチック状態で燃焼して大気を毀損させることを防止するのに大きな效果がある。
【課題を解決するための手段】
【０００６】
本発明は生活ごみの中でフィルム、纎維、土砂、軽量物（混合プラスチック類）と、重量物（固形プラスチック）を傾くように設置したバリ選別機の作動するバリ板でフィルム類はバリ方向で排出して土砂、砂とごみについている土砂、砂などをバリ板の穴で排出するバリ選別過程と、纎維類、重量物は手選別する過程と、軽量物（混合プラスチック類、かん類）が第１磁力選別装置を通過しながら鉄金属カンが磁力によって選別される磁力選別過程と、磁力選別過程を通過した軽量物はＰＥＴだけをセンシングする近赤外線センサーが形成されたチェンバーを通過しながらＰＥＴを選別する過程と、同じ方法でＰＥだけをセンシングするチェンバーを通過しながらＰＥだけ選別する過程と、同じ方法でＰＰだけをセンシングするチェンバーを通過しながらＰＰだけを選別する過程と、同じ方法でＰＳだけをセンシングするチェンバーを通過しながらＰＳだけを選別する過程と、上記各選別装置を通過した軽量物の中で選別されることができなかったリサイクルプラスチック類（ＰＥＴ、ＰＥ、ＰＰ、ＰＳ）の一部と、ＰＶＣ全部が風力選別装置を通過しながら風力によって飛散して重量別で落下した混合プラスチックで種類別で選別する過程と、記風力選別装置で選別された軽量物（ＰＥＴ、ＰＰ、ＰＳ、ＰＥの一部と、ＰＶＣ、かん類）が第２磁力選別機を通過しながらマグネチックドラムが高速で回転しながら発生する磁界によってアルミニウムかんは弾かれて遠い所で排出されて、鉄金属カンは磁力によって別に排出させて選別する過程と、第２磁力選別装置を通過した混合プラスチック類（ＰＥＴ、ＰＥ、ＰＰ、ＰＳの一部と、ＰＶＣの一部）を破砕する破砕装置を通過しながら破砕する過程と、破砕された混合プラスチック類を水槽に収容して各プラスチックを比重の差選別装置を通過しながら比重別で選別する過程と、（例：ＰＶＣは比重が１．３以上で混合プラスチックで比重が一番大きいので、水槽の深い所に、比重が低いリサイクルプラスチック（比重が１以下）は水槽の低い所に配列されるので配列される位置で排出して選別する方法。）比重の差選別装置で選別されたリサイクルプラスチック類（ＰＥＴ、ＰＥ、ＰＰ、ＰＳ）と混合プラスチック類（ＰＥＴ、ＰＥ、ＰＰ、ＰＳの一部と、ＰＶＣの一部）が脱水装置を通過しながら脱水する過程と、脱水された混合プラスチック類（ＰＥＴ、ＰＥ、ＰＰ、ＰＳの一部と、ＰＶＣの一部）を乾燥する装置と、乾燥された混合プラスチック類（ＰＥＴ、ＰＰ、ＰＳ、ＰＥの一部とＰＶＣ一部）を静電気によってリサイクルプラスチックとＰＶＣがそれぞれ相異なっているようにイオン化されることでリサイクルプラスチック類とＰＶＣがそれぞれ他の電極板に移動しながらＰＥＴ、ＰＰ、ＰＳ、ＰＥは陰極板に移動して、ＰＶＣは陽極板に移動する作用によってＰＥＴ、ＰＰ、ＰＳ、ＰＥとＰＶＣを別に選別する過程で構成する。
【図面の簡単な説明】
【０００７】
【図１】本発明の工程過程を示した図である。
【図２】本発明による全ての工程を技術構成に示した図である。
【図３】本発明による工程の前半部を詳しく示した図である。
【図４】本発明による工程の後半部を詳しく示した図である。
【図５】本発明による第１磁力選別機の作動を示した図である。
【図６】本発明による近赤外線選別装置の作動状態を示した図である。
【図７】第２磁力選別機の作動状態を示した図である。
【図８】停電選別装置の作動状態を示した図である。
【発明を実施するための形態】
【０００８】
以下、本発明を添付された図面と実施例を参照して詳しく説明する。
【０００９】
本発明は生活ごみ（混合プラスチック類、フィルム、衣類及び纎維類、固形プラスチック、かん類など）をバリ選別機（１１）のバリ板（１２）を利用してフィルム、土砂、砂、ガラスかけらなどが選別される過程と、手選別台（１３）で手選別を通じて衣類及び纎維類、固形プラスチックを選別する過程と、第１磁力選別機（１４）のチェンバー（１６ａ）を通過しながら金属かん（２０４）などが選別される過程と、磁力選別機（１４）を通過したごみが近赤外線選別機（１８ａ）のチェンバー（１６ｂ）を通過しながらＰＥＴだけ選別される過程と、
【００１０】
上記のような方法でＰＰだけをセンシングする近赤外線センサー（１７ａ）が形成された近赤外線選別機（１８ｂ）のチェンバー（１６ｃ）を通過しながらＰＰだけ選別される過程と、
【００１１】
同じ方法で、ＰＳだけをセンシングする近赤外線選別機（１８ｃ）のチェンバー（１６ｄ）を通過しながらＰＳだけ選別される過程と、
【００１２】
同じ方法で、ＰＥだけをセンシングする近赤外線選別機（１８ｄ）のチェンバー（１６ｅ）を通過しながらＰＥだけ選別される過程と、
【００１３】
ＰＥＴ、ＰＰ、ＰＳ、ＰＥが選別された後、少量のＰＰ、ＰＳ、ＰＥとＰＶＣが風力選別装置（１９）を通過しながら少量の土砂、砂などと少量のかん類と、少量の重量物と、軽量物（ＰＰ、ＰＳ、ＰＶＣなど）と、超軽量物（フィルムなど）が風力選別装置（１９）に設置された送風機（３２ａ、３２ｂ）の風力によって飛散されながら重さ差による相異なっている距離で落下した状態で選別する過程と、上記ＰＥＴは容器類に形成されてセンサー選別過程でほとんど選別される。
【００１４】
風力選別装置（１９）で排出される軽量物（ＰＥ、ＰＰ、ＰＳの一部と、ＰＶＣ、少量のかん類）を第２磁力選別機を通過しながらマグネチックドラムが高速で回転しながら発生する磁界渦流によってアルミニウムカンを弾かれて行って、鉄金属カンは磁力に附着した状態に移動している途中磁力が喪失される部分で落下する方法で選別する過程と、風力選別装置を通過した混合プラスチック類（ＰＥ、ＰＰ、ＰＳの一部と、ＰＶＣ）を粉碎する過程と、粉碎された混合プラスチックが比重の差湿式選別装置（２３）の水槽（２４）に移送されて混合プラスチックの各種類の固有比重によって比重が小さな種類のプラスチックは水槽（２４）上部で排出されて比重が大きい種類のプラスチックは水槽（２４）の下で排出するように構成される。
【００１５】
すなわち、比重が大きいプラスチック（ＰＶＣ）は水槽（２４）の下で沈降した状態で排出されて、比重が小さいリサイクルプラスチック（ＰＰ、ＰＳ、ＰＥ）は水槽（２４）の上に浮揚して排出されて選別される。
【００１６】
湿式選別装置（２３）で排出された混合プラスチックとリサイクルプラスチックを脱水装置（２５）で脱水する過程と、
【００１７】
比重の差湿式選別装置（２３）で選別されて脱水された混合プラスチック（少量の ＰＰ、ＰＳ、ＰＥ及びＰＶＣ）を乾燥装置（２６）に移送して乾燥する過程と、
【００１８】
乾燥した混合プラスチックを停電選別装置（２８）のチェンバー（１６ｅ）に移送して陽極板（２９ａ）と陰極板（２９ｂ）を通過しながら静電気電位によってＰＶＣは陽極板（２９ａ）の電位に作用して少量のＰＰ、ＰＳ、ＰＥなどは陰極板（２９ｂ）電位に作用してＰＶＣを分離することができる過程で構成される。
【００１９】
本発明によるバリ選別過程は生活ごみでフィルムと土砂、砂などを選別するための構成である。
【００２０】
上記バリ選別過程で使われるバリ選別機（１１）はバリ板（１２）で構成され、上記バリ板（１２）は大韓民国の特許出願第１０−２００８−９６９８７号（ごみ選別装置）のバリ板を改善したものである。
【００２１】
上記バリ板（１２）はバリ板（１２）がバリする方向で傾いていて、バリ板（１２）の上面は段ボール（図示せず）の模様で谷間と稜線を形成して稜線は同じピッチに形成される。
【００２２】
バリ板（１２）の谷間には小さな穴（図示せず）が穿孔されてバリ板（１２）がバリする時土砂、砂とごみに附着している土砂と砂を脱離して穴で排出されるように形成されている。
【００２３】
また、フィルム、混合プラスチック類、少量のかん類、固形プラスチック、纎維などがバリ方向、すなわち、上方向に移動して種類別で排出されてコンベヤー（１０１）に移送されるように形成されている。
【００２４】
コンベヤー（１０１）に移送される生活ごみは手選別台（１３）を通過しながら固形プラスチック、纎維類などを選別して排出するように形成されている。
【００２５】
手選別台（１３）を通過したごみは第１磁力選別機（１４）のチェンバー（１６ａ）に移送されて磁力によって鉄金属カンが選別されて、上記第１磁力選別機（１４）のチェンバー（１６ａ）内には前、後方で２個の磁石ロール（２０１、２０２）と補助ロール（２０１ａ、２０２ｂ）にベルト（２０３）が循環するように形成されていて、２個の磁石ロール（２０１、２０２）に電力が認可されて磁力が形成されるように構成されている。
【００２６】
上記鉄金属カンが磁力が形成される後方ロール（２０２）に附着して回転しながらカンがロール（２０２）を通過するようにされればベルト（２０３）に磁力が解除されるように構成されてベルト（２０３）に附着している鉄金属カンが落下するように構成されている。
【００２７】
上記のように第１磁力選別機（１４）を通過した生活ごみ（固形プラスチック一部、ＰＥＴ、ＰＰ、ＰＥ、ＰＳ、ＰＶＣ、フィルムなど）たちが近赤外線センサー選別過程に移送されるように形成されている。
【００２８】
第１磁力選別機（１４）を通過した生活ごみは近赤外線選別機（１８ａ）の近赤外線センサー（１７ａ）が設置されたチェンバーを通過するように形成される。
【００２９】
上記ＰＥＴはＰＥＴだけをセンシングする近赤外線センサー（１７ａ）が形成されているチェンバー（１６ｂ）を通過しながらセンサーがＰＥＴをセンシングするようにされれば同時にエア噴射期（１５ａ）でエアが噴射されてＰＥＴをうって分離して開口部（３０ａ）で排出して収容箱（２０ａ）に収容箱ように構成されている。
【００３０】
同じ方法でごみが各の近赤外線選別機（１８ｂ、１８ｃ、１８ｄ）のチェンバー（１６ｃ、１６ｄ、１６ｅ）を通過しながら近赤外線センサー（１７ｂ、１７ｃ、１７ｄ）によってＰＰ、ＰＥ、ＰＳをセンシングして噴射機（１５ｂ、１５ｃ、１５ｄ）の作動でエアが噴射されて各ＰＰ、ＰＥ、ＰＳをうって開口部（３０ｂ、３０ｃ、３０ｄ）で排出して収容箱（２０ｂ、２０ｃ、２０ｄ）に収容箱ように形成されている。
【００３１】
上記のように収容箱（２０ａ、２０ｂ、２０ｃ、２０ｄ）に収容されたＰＥＴ、ＰＰ、ＰＥ、ＰＳが排出される時、一種類だけ移送されて種類別で圧搾排出装置（２１）で圧搾バンディングされて排出されるように形成されている。
【００３２】
上記のようにそれぞれの近赤外線センサー選別機（１８ａ、１８ｂ、１８ｃ、１８ｄ）のチェンバー（１６ｂ、１６ｃ、１６ｄ、１６ｅ）を通過しながら近赤外線センサー（１７ａ、１７ｂ、１７ｃ、１７ｄ）のセンシングによって噴射機（１５ａ、１５ｂ、１５ｃ、１５ｄ）を作動してＰＥＴ、ＰＰ、ＰＥ、ＰＳが選別されて残ったごみ（固形プラスチック一部、ＰＰ、ＰＥ、ＰＳ一部、ＰＶＣ、フィルムなど）はコンベヤー（１０５）を利用して風力選別過程に移送されるように形成されている。
【００３３】
上記ＰＥＴは容器類が大部分なので近赤外線選別機でほとんど選別されるから風力選別機に移送されるごみにＰＥＴが省略される。
【００３４】
上記風力選別過程の風力選別装置（１９）はその長さに間に３個のチェンバー（３０１、３０２、３０３）が形成されて風力選別装置（１９）に形成された送風機（未図示）の風力によってごみがそれぞれのチェンバー（３０１、３０２、３０３）で分離して落下して排出されるように形成されていて、風力によって各チェンバー（３０１、３０２、３０３）を通過するごみが重さ差によって落下になる土砂、砂などの異物はチェンバー（３０１、３０２、３０３）を通過する前に排出されるように形成されていて、チェンバー（３０１）を通過するごみの中で重量が大きい固形プラスチックなどの重量物は上記チェンバー（３０１）で落下して排出されて、混合プラスチック（ＰＰ、ＰＥ、ＰＳの一部、ＰＶＣ）、かん類などの軽量物はチェンバー（３０２）で落下して排出されて、ビニールフィルムなどの超軽量物はチェンバー（３０３）で落下してコンベヤー（３０１ａ、３０２ａ、３９０３ａ）を通じて排出されるように形成されている。
【００３５】
上記のように排出される軽量物（ＰＰ、ＰＥ、ＰＳの一部、ＰＶＣ、かん類）は製２磁力選別機に移送されるように形成されている。
【００３６】
上記第２磁力選別機はベルトで連結されるマグネチックドラムが高速で回転しながら発生する磁界の渦流によってかん類のアルミニウムカンは弾かれて選別されて、鉄金属カンは磁力発生地域で附着してから磁力喪失地域で落下して選別されるように構成されている。
【００３７】
上記第２磁力選別機を通過しながらかん類まで選別されたごみは混合プラスチック（ＰＰ、ＰＥ、ＰＳの一部、ＰＶＣ）だけ残るようにされる。
【００３８】
上記混合プラスチックでＰＶＣを分離するために粉碎機（２２）を通じて混合プラスチックを破砕することができるように形成されている。
【００３９】
上記のように粉碎機（２２）を通じて粉碎される過程で所定の大きさ（３〜１０ｍｍ）に粉碎された混合プラスチックはスクリューコンベヤー（５０１）を利用して湿式比重の差選別装置（２３）に移送される。
【００４０】
湿式比重の差選別装置（２３）の水槽（２４）はその中央に仕切り（３４）が形成されていて、仕切り（３４）両方に第１隔室（４０１）と第２隔室（４０２）が形成されている。
【００４１】
上記水槽（２４）の第１隔室（４０１）と第２隔室（４０２）に間に回転軸（４０３）が回転できるように形成されていて第１隔室（４０１）の回転軸（４０３）に撹拌槽（４０４）が形成されている。
【００４２】
水槽（２４）の第１隔室（４０１）に混合プラスチック類と水が流入されるように形成されて、第１隔室（４０１）の撹拌槽（４０４）撹拌によって混合プラスチック類は混合されて流入される水があふれて水の上に浮揚されるプラスチック類が第２隔室（４０２）に流入されるように形成されている。
【００４３】
第１隔室（４０１）下の方に排出口（４０５ａ）が形成されている。
【００４４】
第２隔室（４０２）上の方に排出口（４０５ｂ）が形成されている。
【００４５】
第１隔室（４０１）と第２隔室（４０２）に水が収容されて、第１隔室（４０１）に混合プラスチック類が流入されて撹拌槽（４０４）が作動すれば流入された混合プラスチック類が散らばりながらプラスチックの比重によってプラスチック種類別で垂直で排列するようにされて比重が小さくて水の上に浮揚されるプラスチック類（ＰＰ、ＰＥ、ＰＳ）はあふれる水と一緒に第２隔室（４０２）に移動されて第２隔室（４０２）の上の排出口（４０５ｂ）で排出されて比重が大きいプラスチック（ＰＶＣ）は沈澱されて第１隔室（４０１）の下の排出口（４０５ｂ）に排出される。
【００４６】
上記のようにそれぞれの排出口（４０５ａ、４０５ｂ）で排出されるリサイクルプラスチック類（ＰＰ、ＰＥ、ＰＳ）と混合プラスチック類（ＰＰ、ＰＳ、ＰＥ、ＰＶＣ）は脱水装置（２５ａ、２５ｂ）で脱水されるように形成される。
【００４７】
上記脱水された混合プラスチック（ＰＰ、ＰＳ、ＰＥ、ＰＶＣ）は乾燥装置（２６）に移送される。
【００４８】
脱水装置（２５ａ、２５ｂ）から乾燥装置（２６）に移送される混合プラスチック類（ＰＰ、 ＰＥ、ＰＳとＰＶＣ一部）は送風機（３２ａ）の風力で閉鎖官（７０１）に移送される。
【００４９】
上記混合プラスチック類（ＰＰ、ＰＥ、ＰＳの一部と、ＰＶＣ一部）が収容される乾燥装置（２６）の乾燥箱（２７）には常温の空気が流入されて混合プラスチック類（ＰＰ、ＰＥ、ＰＳの一部と、ＰＶＣなど）を乾燥させて、乾燥箱（２７）の外部に設置された送風機（３２ｂ）で流入される常温の風力と撹拌槽（８０１）の撹拌で乾燥を助けるようになる。
【００５０】
上記送風機（３２ｂ）で流入される風力は乾燥箱（２７）の底に配列された多い個の配管（６０１）に形成された多い個の穴（図示せず）に噴射される風力で乾燥するように形成されて風力噴射に妨害なしに速かに乾燥するように形成される。
【００５１】
乾燥装置（２６）で乾燥された混合プラスチック類（ＰＰ、ＰＥ、ＰＳの一部と、ＰＶＣ一部）は送風機（３２ｃ）の風力によって閉鎖官（７０２）で停電選別機（２８）に移送される。
【００５２】
上記停電選別機（２８）は密閉されるチェンバー（１６ｆ）が形成されていて、チェンバー（１６ｆ）上には流入される混合プラスチック類（ＰＰ、ＰＥ、ＰＳの一部と、ＰＶＣ一部）を振動で各混合プラスチック類を摩擦させて各プラスチックの間に静電気を形成する振動板（３１）が形成されていて、上記振動板（３１）の振動によって排出される静電気荷電状態の混合プラスチック類（ＰＰ、ＰＥ、ＰＳの一部と、ＰＶＣ一部）はチェンバー（１６ｆ）内の陰極板（２９ｂ）と陽極板（２９ａ）を通過しながらＰＶＣは陽極板（２９ａ）方向でＰＰ、ＰＳ、ＰＥは陰極板（２９ｂ）方向に移動してＰＶＣは収容箱（２０ｅ）でＰＰ、ＰＳ、ＰＥは収容箱（２０ｆ）でそれぞれ排出されて電極板（２９ａ、２９ｂ）に作用することができなかった混合プラスチック類（ＰＰ、ＰＥ、ＰＳの一部と、ＰＶＣ一部）は別途の収容箱（２０ｈ）で排出される。
【実施例】
【００５３】
従来の生活ごみで混合プラスチック類（ＰＥＴ、ＰＰ、ＰＥ、ＰＳ、ＰＶＣなど）を選別して ＰＥＴ、ＰＰ、ＰＥ、ＰＳをリサイクルはするが混合プラスチック類（ＰＥＴ、ＰＰ、ＰＥ、ＰＳ、ＰＶＣなど）からＰＥＴ、ＰＰ、ＰＥ、ＰＳを種類別で完全に選別することができないから、混合プラスチックの使用に制限があって、リサイクルにも制限にされる問題点がある。
【００５４】
本発明は上記のように浪費されるプラスチック類の資源を最大限完全にリサイクルするために混合プラスチック類（ＰＥＴ、ＰＰ、ＰＥ、ＰＳ、ＰＶＣなど）でＰＶＣを最大限で選別する方法を提供するためのことだ。
【００５５】
本発明で各装置に動力が作動する状態で、生活ごみがコンベヤ（１０１）を利用してバリ選別機（１１）に流入されればバリ板（１２）は傾いている状態でバリをするようにされるので異物（土砂、砂など）はバリ板（１２）下の穴（図示せず）で排出されて大部分の重量物（固形プラスチック類）、軽量物（かん類）はバリ板の下で排出されて移動するようにされて大部分のフィルムも図２に図示されたことのようにバリ板（１２）を通過して排出される。
【００５６】
バリ選別機（１１）で選別されることができなかった生活ごみはコンベヤー（１０１）を通じて手選別台（１３）を通過するようになる。
【００５７】
手選別隊（１３）にはコンベヤー（１０１）に移送されるごみを手作業でごみの中で固形プラスチック、纎維類、布など自動選別が難しいごみを選別して別途排出させるようになる。
【００５８】
上記手選別台（１３）を通過したごみは第１磁力選別機（１４）のチェンバー（１６ａ）に移動するようになる。
【００５９】
上記第１磁力選別機（１４）のチェンバー（１６ａ）内にはベルト（２０３）と連係して回転しながら磁力を形成する２個のマグネットロール（２０１、２０２）が形成されて、上記ベルト（２０３）を持続的に緊張させるようにするために２個の補助ロール（２０１ａ、２０１ｂ）が構成されていて、各ロール（２０１、２０２、２０１ａ、２０１ｂ）はベルト（２０３）の上で移送されるごみの中で鉄カン（２０４）などがベルト（２０３）に附着されて移動するようになる。
【００６０】
上記のようにベルト（２０３）に附着されて移動する鉄カン（２０４）などは磁力が喪失される地点、すなわちベルト（２０３）がロール（２０２）を通過するようにされれば磁力が喪失されることなのでベルト（２０３）に附着した鉄カン（２０４）などは後方ロール（２０２）を通過する地点で鉄カン（２０４）などが落下して排出するようにされる。生活ごみが上の各選別装置を通過しながら土砂、砂、フィルム一部、固形プラスチック一部、纎維類、鉄金属カン（２０４）一部、アルミニウムカン一部などが選別されたごみはコンベヤー（１０２）を利用して近赤外線センサー（１７ａ）によって ＰＥＴだけをセンシングして選別するチェンバー（１６ｂ）に移送される。
【００６１】
上記チェンバー（１６ｂ）内にはごみ移送コンベヤー（１０３）が進入されていて、移送コンベヤー（１０３）の天井には近赤外線センサー（１７ａ）が形成されているし、移送コンベヤー（１０３）先部分の下にはエア噴射機（１５ａ）が形成されていて、コンベヤーの向こう側チェンバー（１６ｂ）壁の上部は開口部（３０ａ）が形成されてチェンバー（１６ｂ）でごみが流入されれば近赤外線センサー（１７ａ）がごみの中でＰＥＴだけをセンシングするようになって、センシングされたＰＥＴはコンベヤー（１０３）を通過して落下みする瞬間に噴射機（１５ａ）のエア噴射によって弾されて飛翔しながら開口部（３０ａ）を通過して収容箱（２０ａ）に積載する。
【００６２】
ＰＥＴが選別されたごみはチェンバー（１６ｂ）下の移送コンベヤー（１０４）に移送される。
【００６３】
ＰＥＴが選別されたごみはチェンバー（１６ｃ）に形成されたセンサー（１７ｂ）がＰＰだけをセンシングしてＰＰだけを開口部（３０ｂ）を通過させて収容箱（２０ｂ）に積載して、ＰＰが選別されたごみはチェンバー（１６ｃ）下のコンベヤー（１０５）に移送されて、上記ＰＥＴが選別される方法と同じ方法で、ＰＰが選別されたごみは上記のような方法でチェンバー（１６ｄ）に形成されたセンサー（１７ｃ）によってＰＳだけをセンシングしてチェンバー（１６ｄ）を通過するＰＳは開口部（３０ｃ）を通過して収容箱（２０ｃ）に積載して、ＰＳが選別されたごみはチェンバー（１６ｅ）を通過しながらチェンバー（１６ｅ）に形成されたセンサー（１７ｄ）がＰＥだけをセンシングしてセンシングされてＰＥは開口部（３９０ｄ）を通じて収容箱（２９０ｄ）に積載されてＰＥが選別されたごみはチェンバー（１６ｅ）下に移送される。
【００６４】
上記近赤外線選別過程から大部分容器に形成されたＰＥＴは特徴上ほとんど選別される。
【００６５】
上記のように近赤外線選別過程でＰＥＴの全部及び大部分のＰＰ、ＰＳ、ＰＥが選別されるが選別されることができなかったＰＰ、ＰＳ、ＰＥの一部とＰＶＣ全部と、固形プラスチック一部と、かん類一部と、フィルム一部が風力選別装置（１９）に移送される。
【００６６】
上記風力選別装置（１９）は本出願人の権利である大韓民国の特許第１０−７４７６５５号（風力を利用したリサイクル廃棄物選別装置）を改善してチェンバー（３０１、３０２、３０３）を復讐で構成して風力の配置を復讐個以上に配置してごみが選別される過程最後まで均一な風力が及ぶように改善したのだ。
【００６７】
上記風力選別装置（１９）は各ごみを風力で飛散させて飛散通りによって選別するようにしたのだ。
【００６８】
すなわち、風力が最後まで均一な風量を維持しながらごみが飛散される時、重いごみは近くに軽いごみは遠い所に正確に落下にされる原理を利用したのだ。
【００６９】
近赤外線選別過程を通過したごみは風力選別装置（１９）に移送されながら土砂、砂など粒子の小さいごみが排出されて風力によって重量物（固形プラスチックなど）は近くに、軽量物｛混合プラスチック類（ＰＰ、ＰＳ、ＰＥの一部、ＰＶＣ）、かん類｝は遠い所に、超軽量物（フィルムなど）はもっと遠い所に飛散して排出される原理を利用したのだ。
【００７０】
上記風力選別装置（１９）で排出される混合プラスチック類は第２磁力選別機（３５）に移送される。
【００７１】
上記第２磁力選別機（３５）はベルトに連係される２個のマグネチックロール（３０４）が高速で回転するようにされれば磁界に渦流が形成されて非鉄金属は弾される速成によってアルミニウムカン（３０５）は弾されて分離して排出されて、鉄金属カン（２０４）は磁力によってベルト（３０６）に附着して回転している途中、磁力が喪失される部分で落下して排出されて、混合プラスチック類は粉碎機（２２）に移送される。
【００７２】
粉碎機（２２）に移送された混合プラスチック類は小さな粒子（３〜１０ｍｍ以下）に粉碎される。
【００７３】
粉碎された混合プラスチック類はスクリューコンベヤー（５０１）を利用して比重選別装置（２３）の水槽（２４）に移送される。
【００７４】
上記比重湿式選別装置（２３）は出願人の大韓民国の特許第１０−０９０４３０３（比重の差を利用した弊ラスティック濕式選別装置）号を改善して構成したのだ。
【００７５】
水槽（２４）の第１隔室（４０１）の回転軸（４０３）に撹拌槽（４０４）を設置して撹拌槽（４０３）によって第１隔室（４０１）のプラスチックが撹拌されながら混合プラスチック類が散らばって比重によって水で上、下に浮揚して配列されて、配列された状態で水面の上に浮揚にされた比重が低いプラスチックが水と一緒に第１隔室（４０１）で第２隔室（４０２）に移動して排出されるようにした。
【００７６】
上記のように水槽（２４）の第１隔室（４０１）で撹拌される混合プラスチック類のＰＶＣは第１隔室（４０１）の下で沈殿して第１隔室（４０１）の下に位置する排出口（４０５ａ）で排出するようにされて、第２隔室（４０２）のリサイクルプラスチック（ＰＳ、ＰＰ、ＰＥ）は第２隔室（４０２）上部に形成された排出口（４０５ｂ）で排出するようにされる。
【００７７】
【表１】
2011110932.tif 000003
【００７８】
参照で上記表−１のようにＰＥＴ、ＰＰ、ＰＳ、ＰＥは比重が１未満のことが分かって、ＰＶＣだけ１以上のことが分かる。
【００７９】
上記のようにＰＶＣだけが比重が１以上なので比重選別装置の水中で一番下に位置して配列されるから易しく分離することを分かる。
【００８０】
上記のように第１隔室で大部分のＰＶＣが排出されるが少量のＰＰ、ＰＳ、ＰＥが混合しているから第１隔室で選別されたＰＶＣは少量のＰＰ、ＰＳ、ＰＥが混合されて混合プラスチック類を形成するようにされる。
【００８１】
本発明は上記のような混合プラスチックで最大限にＰＶＣを分離するため、水に濡れている混合プラスチック類（少量のＰＰ、ＰＳ、ＰＥとＰＶＣ）を脱水する。
【００８２】
上記脱水した混合プラスチック類を送風機（３２ａ）の風力と閉鎖官（７０１）を利用して乾燥装置（２６）で移送させて乾燥させる。
【００８３】
上記乾燥装置（２６）の混合プラスチック類が収容される乾燥箱（２７）には常温の風力が噴射される複数の噴射官（６０１）が内在して乾燥箱（２７）外部に設置された送風機（３２b）の風力が噴射官（６０１）を通じて乾燥箱（２７）の内部に提供されて乾燥することができるし、撹拌槽（８０１）の作動で迅速に乾燥されて風力と撹拌槽によって発生するほこりなどはサイクロン（８０２）に集塵する。
【００８４】
上記のように乾燥装置（２６）で乾燥された混合プラスチックは送風機（３２ｃ）が装着された閉鎖官（７０２）を利用して停電選別機（２８）に移送するようにされる。
【００８５】
上記停電選別機（２８）は図４に図示されたことのように上、下に貫通されたチェンバー（１６ｆ）が形成されていて、チェンバー（１６ｆ）内部には左、右で陰極板（２９ａ）と陽極板（２９ｂ）が電源と連結されて陰電位と陽電位が形成されるように形成されているし、チェンバー（１６f）上には振動板（３１）が形成されて閉鎖官（７０２）を通じて流入される混合プラスチックが振動板（３１）の振動によって停電気化するようにされる。
【００８６】
上記のように静電気化された混合プラスチックがチェンバー（１６ｆ）に流入されて排出される過程で電極板（２９ａ、２９ｂ）を通過する時、陰電荷にされたＰＶＣは陽極板（２９ｂ）方向に移動しながら落下するようにされて、陽電荷にされたＰＰ、ＰＳ、ＰＥは陰極板（２９ａ）に移動しながら落下するようにされてＰＰ、ＰＥ、ＰＳとＰＶＣを分離して排出するようにされる。
【００８７】
上記混合プラスチック類が陰電荷または陽電荷の影響の外にある場合、ＰＶＣと ＰＰ、ＰＳ、ＰＥが混合状態で別途落下するようにされて、少量のＰＶＣと少量のＰＰ、ＰＳ、ＰＥを最大限で分離するために電極板（２９ａ、２９ｂ）の上、下角度を調節して分離する量を調節することができる。
【００８８】
振動板（３１）によって発生するほこりなどはサイクロン（８０３）によって集塵されるようにすることで、本発明のリサイクルごみ選別方法でＰＶＣが９５％分離される混合プラスチック（ＰＥＴ、ＰＰ、ＰＳ、ＰＥ）を選別することができるから清潔な環境の下の選別することができる選別方法を提供する。
【符号の説明】
【００８９】
１１：バリ選別機
１２：バリ板
１３：手選別台
１４：第１磁力選別機
１５：噴射機（ａ、ｂ、ｃ、ｄ）
１６：チェンバー（ａ、ｂ、ｃ、ｄ、ｅ、ｆ）
１７：センサー（ａ、ｂ、ｃ、ｄ）
１８：近赤外線センサー選別機（ａ、ｂ、ｃ、ｄ）
１９：風力選別装置
２９０：収容箱（ａ、ｂ、ｃ、ｄ、ｅ、ｆ、ｇ、ｈ）
２１：圧縮排出装置
２２：粉碎装置
２３：湿式選別装置
２４：水槽
２５：脱水装置
２６：乾燥装置
２７：乾燥箱
２８：停電選別装置
２９：電極板（ａ、ｂ）
３１：振動板
３２：送風機（ａ、ｂ、ｃ）
３３：送風口（ａ、ｂ、ｃ）
３４：仕切り
３５：第２磁力選別機
【図１】
2011110932.tif 000004
【図２】
2011110932.tif 000005
【図３】
2011110932.tif 000006
【図４】
2011110932.tif 000007
【図５】
2011110932.tif 000008
【図６】
2011110932.tif 000009
【図７】
2011110932.tif 000010
【図８】
2011110932.tif 000011